(57)【特許請求の範囲】
【請求項１】
熱間圧延前の鋼材を予熱帯及び加熱帯で加熱し、その後、均熱帯を通過させて該鋼材の温度を均一にする鋼材の連続加熱方法であって、前記予熱帯、前記加熱帯、及び前記均熱帯の炉内温度が概ね均一に設定されている鋼材の連続加熱方法において、
前記予熱帯及び加熱帯の炉壁に高輻射率塗料を塗布して、前記予熱帯及び加熱帯の炉壁の輻射率を、前記予熱帯及び加熱帯の炉壁に使用される耐火物の輻射率よりも高くして０．９とするとともに、前記均熱帯の炉壁の輻射率を、前記均熱帯の炉壁に使用する耐火物の輻射率と同等にして０．７とし、これにより、前記均熱帯の炉内温度と前記鋼材の温度とが近くなる場合に、前記均熱帯で前記鋼材が炉壁に放熱してしまうのを抑制し、前記均熱帯で前記鋼材の受熱量が減少してしまうのを防止することを特徴とする鋼材の連続加熱方法。
【請求項２】
前記鋼材が前記均熱帯の炉壁に放熱し、前記鋼材の温度が上昇し難くなるのを防止するために、前記予熱帯及び加熱帯の炉壁にＴｉ２Ｏ３を塗布して、前記均熱帯の炉壁の輻射率を、前記予熱帯及び加熱帯の炉壁の輻射率よりも小さくすることを特徴とする請求項１に記載の鋼材の連続加熱方法。
【請求項３】
熱間圧延前の鋼材を予熱帯及び加熱帯で加熱し、その後、均熱帯を通過させて該鋼材の温度を均一にする鋼材の連続式加熱炉であって、前記予熱帯、前記加熱帯、及び前記均熱帯の炉内温度が概ね均一に設定されている鋼材の連続式加熱炉において、
前記予熱帯及び加熱帯の炉壁は、高輻射率塗料が塗布されて、前記予熱帯及び加熱帯の炉壁の輻射率が、前記予熱帯及び加熱帯の炉壁に使用される耐火物の輻射率よりも高く０．９であるとともに、前記均熱帯の炉壁の輻射率が、前記均熱帯の炉壁に使用する耐火物の輻射率と同等で０．７であリ、これにより、前記均熱帯の炉内温度と前記鋼材の温度とが近くなる場合に、前記均熱帯で前記鋼材が炉壁に放熱してしまうのを抑制し、前記均熱帯で前記鋼材の受熱量が減少してしまうのを防止することを特徴とする鋼材の連続式加熱炉。
【発明の詳細な説明】
【技術分野】
【０００１】
本発明は、鋼材を予熱帯及び加熱帯で加熱し、その後、均熱帯を通過させて該鋼材の温度を均一にする鋼材の連続加熱方法及び鋼材の連続式加熱炉に関するものである。
【背景技術】
【０００２】
熱間圧延前の鋼材を加熱するために、一般的には、燃料を燃焼させる方式の連続式加熱炉が使用されている（例えば特許文献１参照）。この連続式加熱炉では、鋼材を装入し、予熱帯及び加熱帯で所定温度まで加熱し、その後、均熱帯で均熱状態にして、抽出している。この連続式加熱炉では、一般的に鋼材を加熱、均熱する際に投入される熱量の約半分が損失熱となると言われている。それ故、鋼材の抽出温度の条件を満足させながら熱効率を改善し、燃料消費量の低減が図られるように、従来から種々の対策が提案されている。その中で、炉壁の輻射率（輻射率）を向上させる（例えば値を１に近づける）という考えが一般的である（例えば特許文献２参照）。
【特許文献１】特開２００２−２２０６２１号公報
【特許文献２】特許第２９８５２０６号公報
【発明の開示】
【発明が解決しようとする課題】
【０００３】
ところで、連続式加熱炉において、予熱帯、加熱帯及び均熱帯の全ての炉壁の輻射率を単純に高くしても、その効果を、伝熱効率向上の効果として１００％発揮できないという問題がある。その一方で、連続式加熱炉では、当然のことながら、能力向上、省エネの観点から、より伝熱効率の向上が求められている。
本発明の課題は、炉壁の高輻射率化を、伝熱効率の向上に効果的に結びつけることができるようにすることである。
【課題を解決するための手段】
【０００４】
前記課題を解決するために、本発明に係る請求項１に記載の鋼材の連続加熱方法は、熱間圧延前の鋼材を予熱帯及び加熱帯で加熱し、その後、均熱帯を通過させて該鋼材の温度を均一にする鋼材の連続加熱方法であって、前記予熱帯、前記加熱帯、及び前記均熱帯の炉内温度が概ね均一に設定されている鋼材の連続加熱方法において、前記予熱帯及び加熱帯の炉壁に高輻射率塗料を塗布して、前記予熱帯及び加熱帯の炉壁の輻射率を、前記予熱帯及び加熱帯の炉壁に使用される耐火物の輻射率よりも高くして０．９とするとともに、前記均熱帯の炉壁の輻射率を、前記均熱帯の炉壁に使用する耐火物の輻射率と同等にして０．７とし、これにより、前記均熱帯の炉内温度と前記鋼材の温度とが近くなる場合に、前記均熱帯で前記鋼材が炉壁に放熱してしまうのを抑制し、前記均熱帯で前記鋼材の受熱量が減少してしまうのを防止することを特徴としている。
また、本発明に係る請求項２に記載の鋼材の連続加熱方法は、請求項１に記載の鋼材の連続加熱方法において、前記鋼材が前記均熱帯の炉壁に放熱し、前記鋼材の温度が上昇し難くなるのを防止するために、前記予熱帯及び加熱帯の炉壁にＴｉ２Ｏ３を塗布して、前記均熱帯の炉壁の輻射率を、前記予熱帯及び加熱帯の炉壁の輻射率よりも小さくすることを特徴としている。
【０００５】
また、本発明に係る請求項３に記載の鋼材の連続式加熱炉は、熱間圧延前の鋼材を予熱帯及び加熱帯で加熱し、その後、均熱帯を通過させて該鋼材の温度を均一にする鋼材の連続式加熱炉であって、前記予熱帯、前記加熱帯、及び前記均熱帯の炉内温度が概ね均一に設定されている鋼材の連続式加熱炉において、前記予熱帯及び加熱帯の炉壁は、高輻射率塗料が塗布されて、前記予熱帯及び加熱帯の炉壁の輻射率が、前記予熱帯及び加熱帯の炉壁に使用される耐火物の輻射率よりも高く０．９であるとともに、前記均熱帯の炉壁の輻射率が、前記均熱帯の炉壁に使用する耐火物の輻射率と同等で０．７であリ、これにより、前記均熱帯の炉内温度と前記鋼材の温度とが近くなる場合に、前記均熱帯で前記鋼材が炉壁に放熱してしまうのを抑制し、前記均熱帯で前記鋼材の受熱量が減少してしまうのを防止することを特徴とする。
【発明の効果】
【０００６】
均熱帯の炉内温度と鋼材の温度とが近くなる場合に、均熱帯の炉壁温度と鋼材の温度との温度差に起因して、鋼材が炉壁に放熱して、鋼材の温度が上昇し難くなる現象を示す場合があるが、本発明によれば、均熱帯の炉壁の輻射率を、予熱帯及び加熱帯の炉壁の輻射率よりも小さくすることで、そのような鋼材の放熱を抑制し、鋼材の温度を上昇しやすくすることができる。このようにすることで、特に予熱帯及び加熱帯では炉壁の高輻射率化を実現しつつ、連続式加熱炉全体として伝熱効率の向上させることができる。
【発明を実施するための最良の形態】
【０００７】
本発明を実施するための最良の形態（以下、実施形態という。）を図面を参照しながら詳細に説明する。
（構成）
本実施形態は、本発明を適用した連続式加熱炉を示す。
図１は、連続式加熱炉の構成を示す。
図１に示すように、連続式加熱炉は、鋼材（鋼板）１００の装入側から順に予熱帯１、加熱帯２及び均熱帯３を備えている。
【０００８】
このような連続式加熱炉において、鋼材１００は、装入口から例えばプッシャー、チャージャー等の装入機４によって装入され、炉内におけるウォーキングビーム５の矩形状の往復運動の繰り返しによって、予熱帯１を構成する予熱帯上部１ａ及び予熱帯下部１ｂ、加熱帯２を構成する加熱帯上部２ａ及び加熱帯下部２ｂ、均熱帯３を構成する均熱帯上部３ａ及び均熱帯下部３ｂを順次搬送されながら各加熱帯に一旦停止し、それぞれの加熱帯に設置された上部バーナ６（炉幅方向に複数設置される軸流バーナ又は炉長方向に複数設置されるルーフバーナ）及び下部バーナ７（鋼材の下方に炉長方向に複数設置されるサイドバーナ）により所定の加熱温度に加熱される。そして、均熱帯３を構成する均熱帯上部３ａ及び均熱帯下部３ｂにより目標抽出温度（例えば１２００℃）に加熱された鋼材１００は抽出口からエキストラクター８で抽出され、後段の圧延工程へ送られる。
【０００９】
ここで、予熱帯１及び加熱帯２の炉壁の輻射率（放射率）ε１，ε２は、一般的な耐火物で構成した炉壁に市販の高輻射塗料、例えば市販のチタニア系の塗料であるＴｉ２Ｏ３（酸化チタン）からなる塗料が塗布されることで、耐火物の輻射率ε０（例えば０．７）よりも大きく、例えばε１，ε２＝０．９とされている。一方、均熱帯３の炉壁の輻射率ε３は、耐火物の輻射率ε０（例えば０．７）と同等とされ、例えばε３＝０．７とされている。例えば、輻射率が低い塗料を炉壁に塗布することで、又は炉壁に輻射率を変化させてしまうような塗料を塗布しないことで、均熱帯３の炉壁の輻射率ε３を、耐火物の輻射率ε０と同等にしている。すなわち、均熱帯３の炉壁の輻射率ε３と予熱帯１及び加熱帯２の炉壁の輻射率ε１，ε２とを異ならせ、均熱帯３の炉壁の輻射率ε３を予熱帯１及び加熱帯２の炉壁の輻射率ε１，ε２よりも小さくしている。
【００１０】
図２は、予熱帯１、加熱帯２及び均熱帯３の炉内温度及び炉壁温度と鋼材の温度との関係を示す。
図２に示すように、連続式加熱炉に搬入された鋼材１００は、予熱帯１及び加熱帯２を搬送される間に炉内温度に近い１２００℃近くまで上昇して、均熱帯３でその温度に一定に保たれつつ炉外へ搬出される。
（作用及び効果）
作用及び効果は次のようになる。
前述のように、均熱帯３の炉壁の輻射率ε３を予熱帯１及び加熱帯２の炉壁の輻射率ε１，ε２よりも小さくしている。これにより、均熱帯３で鋼材が炉壁に放熱してしまうのを抑制し、均熱帯３で鋼材の受熱量が減少してしまうのを防止している。
【００１１】
熱源の輻射率εが大きくなるほど、被加熱体への伝熱量が多くなる（伝熱効率が高くなる）ので、予熱帯１及び加熱帯２は、鋼材を加熱するといった目的があることから、輻射率ε１，ε２が大きい方が好ましい。しかし、均熱帯３でも予熱帯１及び加熱帯２と同じく輻射率ε３が大きいままだと、鋼材を加熱してしまい、場合によっては、均熱帯３の炉壁温度と鋼材の温度とが逆転してしまう場合がある。すなわち、加熱帯２から搬送されてきた鋼材の温度が均熱帯３の炉壁温度とほぼ同等であったとき、均熱帯３の輻射率ε３が大きいままだと、均熱帯３の炉壁温度と鋼材の温度とが逆転してしまう場合がある。このように、均熱帯３の炉壁温度と鋼材の温度とが逆転してしまうと、鋼材が炉壁に放熱を起こし、鋼材の炉内から受熱量が相対的に減少し、好ましくない状態になる。
【００１２】
例えば、輻射による伝熱は、下記（１）式として示すことができる。
Ｑ＝εσ（Ｔ０４−Ｔ１４）  ・・・（１）
ここで、Ｑは伝熱量であり、σはボルツマン定数であり、Ｔ０は熱源温度であり、Ｔ１は被加熱体の温度である。
この式にも示すように、熱源の温度Ｔ０と被加熱体の温度Ｔ１とは伝熱量に大きく影響する。このようなことから、均熱帯３で輻射率ε３が大きいと、均熱帯３でも鋼材がさらに加熱され、特に均熱帯３の炉壁温度（Ｔ０）と鋼材の温度（Ｔ１）とが同等になる領域では、均熱帯３の炉壁温度（Ｔ０）と鋼材の温度（Ｔ１）とが逆転する。そして、その逆転現象により、均熱帯３の炉壁温度（Ｔ０）が鋼材の温度（Ｔ１）よりも小さくなった場合、鋼材が炉壁に放熱するようになり、炉内からの鋼材の受熱量が減少してしまう場合がある。
【００１３】
このようなことから、均熱帯３の炉壁の輻射率ε３を予熱帯１及び加熱帯２の炉壁の輻射率ε１，ε２よりも小さくする、好ましくは炉壁を構成する耐火物の輻射率ε０と同等にすることで、均熱帯３で鋼材の温度が上昇し難くなるのを防止している。
なお、前記実施形態では、鋼材を予熱帯及び加熱帯で加熱し、その後、均熱帯を通過させて該鋼材の温度を均一にする鋼材の連続加熱方法において、前記均熱帯の炉壁の輻射率を、前記予熱帯及び加熱帯の炉壁の輻射率よりも小さくすることを特徴とする鋼材の連続加熱方法を実現している。
【００１４】
（実施例１）
加熱炉（均熱帯の加熱炉）とその加熱炉により加熱される鋼材との間の伝熱モデルを用いて、加熱炉の炉内温度を１２５０℃とし、炉内燃焼のための炉内空気比を１．１５とした場合の、鋼材の表面温度と鋼材に入る熱流束との関係を演算により得た。図３は、炉壁の輻射率εをパラメータとし、０．５．０．７．０．９で変化させた場合に得た結果を示す。
【００１５】
図３に示すように、どの輻射率εの条件でも、鋼材の表面温度が上昇すると、鋼材の熱流束が減少するようになる。そして、輻射率εが大きくなるほど、熱流束の減少割合が大きくなる。さらに、均熱帯の炉壁温度付近である１２００℃以上になると、輻射率ε間で、鋼材の表面温度に対する鋼材の熱流束の大きさが、逆転するようになる。このとき、輻射率εが小さくなるほど、熱流束が大きくなる。すなわち、鋼材の受熱量が増加するようになる。
この結果からもわかるように、均熱帯３の炉壁の輻射率ε３を予熱帯１及び加熱帯２の炉壁の輻射率ε１，ε２よりも小さくすることで、均熱帯３で鋼材の受熱量の減少を防止できる。
【００１６】
（実施例２）
連続式加熱炉は、燃料ガスにミックスガス（低位発熱量２７００ｋｃａｌ／Ｎｍ３）を用い、炉内空気比が１．１５とされて、燃焼している。また、炉内温度は、概ね１２５０℃とし、鋼材を約１００℃から１２００℃に３時間かけて、予熱、加熱、そして均熱する操業を行った。予熱帯及び加熱帯の炉壁の輻射率を大きくするために市販の高輻射塗料（Ｔｉ２Ｏ３）を使用して、炉壁の輻射率を０．９程度（通常の炉壁の輻射率は０．７程度）とした。図４はその結果として得た省エネ率を示す。
【００１７】
図４に示すように、本発明の場合、省エネ率が６％増程度であるのに対して、全ての炉壁の輻射率を大きくした場合（均熱帯の炉壁の輻射率も０．９）、省エネ率は３．５％増に留まる結果となった。これにより、本発明の場合、炉能力を向上させることができる。これは、省エネ分で得た燃料を余分に連続式加熱炉に投入することで、加熱炉全体の加熱能力を向上させることができるので、省エネ率の増加は、炉能力の向上に繋がるからである。
【図面の簡単な説明】
【００１８】
【図１】本発明の実施形態の連続式加熱炉の構成を示す図である。
【図２】予熱帯、加熱帯及び均熱帯の炉内温度及び炉壁温度と鋼材の温度との関係を示す特性図である。
【図３】実施例で得た結果であり、炉内温度に対して鋼材の表面温度が変化する場合における、該鋼材の表面温度と鋼材の熱流束との関係を示す特性図である。
【図４】実施例で得た結果であり、予熱帯、加熱帯及び均熱帯の輻射率と省エネ率との関係を示す図である。
【符号の説明】
【００１９】
１  予熱帯、２  加熱帯、３  均熱帯、１００  鋼材
【図１】
0005407113.tif 000002
【図２】
0005407113.tif 000003
【図３】
0005407113.tif 000004
【図４】
0005407113.tif 000005